【手続補正書】
【提出日】平成15年9月2日(2003.9.2)
【手続補正１】
【補正対象書類名】明細書
【補正対象項目名】特許請求の範囲
【補正方法】変更
【補正の内容】
【特許請求の範囲】
【請求項１】
テンプレート剤により水分子との接触から保護されたシリコアルミノ燐酸塩モレキュラーシーブ内において触媒部位を有する、湿り濾過ケークの形態におけるシリコアルミノ燐酸塩モレキュラーシーブを提供すること、
湿り濾過ケークの形態におけるモレキュラーシーブを貯蔵すること、
か焼によりテンプレート剤を除去し、モレキュラーシーブを活性化させること、及び
テンプレート剤を除去後、オレフィン生成物を生成するのに有効な条件下で、少なくとも０．１５のメタノール捕捉指数を有するモレキュラーシーブをオキシジェネート供給原料と接触させること
を含む、オキシジェネート供給原料からオレフィン生成物を製造する方法。
【請求項２】
テンプレート剤が、テトラエチルアンモニウム塩、シクロペンチルアミン、アミノメチルシクロヘキサン、ピペリジン、トリエチルアミン、シクロヘキシルアミン、トリエチルヒドロキシエチルアミン、モルホリン、ジプロピルアミン、ピリジン、イソプロピルアミン、及びそれらの混合物から成る群から選択される、請求項１の方法。
【請求項３】
シリコアルミノ燐酸塩が５オングストローム未満の細孔サイズを有する、請求項１又は請求項２の方法。
【請求項４】
シリコアルミノ燐酸塩モレキュラーシーブが、それらの金属含有形態を含む、ＳＡＰＯ−１８、ＳＡＰＯ−３４、ＳＡＰＯ−３５、ＳＡＰＯ−４４、及びＳＡＰＯ−４７、ＳＡＰＯ−５６、並びにそれらの混合物から成る群から選択される、請求項１又は請求項２の方法。
【請求項５】
２００℃乃至８００℃の温度、好ましくは２００℃乃至７００℃の温度、に加熱することによって、テンプレート剤を除去する、請求項１乃至４のいずれか１請求項の方法。
【請求項６】
酸素含有気体と接触させることによって、テンプレート剤を除去する、請求項１乃至５のいずれか１請求項の方法。
【請求項７】
低酸素濃度を有する環境内で加熱することによって、テンプレート剤を除去する、請求項１乃至５のいずれか１請求項の方法。
【請求項８】
オレフィン生成物の製造に使用される反応器の内部で遮蔽物を除去する、請求項１乃至７のいずれか１請求項の方法。
【請求項９】
モレキュラーシーブ再生器の内部で遮蔽物を除去する、請求項１乃至５のいずれか１請求項の方法。
【請求項１０】
オレフィン生成物の製造に使用される反応器の外部で遮蔽物を除去する、請求項１乃至５のいずれか１請求項の方法。
【請求項１１】
モレキュラーシーブがオキシジェネート供給原料と接触する前に、少なくとも１５０℃の温度で維持される、請求項１乃至１０のいずれか１請求項の方法。
【請求項１２】
５０ｋｇ、好ましくは５００ｋｇ、より好ましくは５０００ｋｇのモレキュラーシーブが使用される、請求項１乃至１１のいずれか１請求項の方法。
【請求項１３】
オキシジェネートが、メタノール、ジメチルエーテル及びそれらの混合物から成る群から選ばれる、請求項１乃至１２のいずれか１請求項の方法。
【請求項１４】
反応器中で、活性化された触媒をオキシジェネート供給原料と１時間−１乃至１０００時間−１のＷＨＳＶで接触させる、請求項１乃至１３のいずれか１請求項の方法。
【請求項１５】
オレフィンが、０．０１６未満のＴＣＮＭＳで製造される、請求項１乃至１４のいずれか１請求項の方法。
【請求項１６】
モレキュラーシーブをオキシジェネート供給原料と０．１ｋＰａ乃至１０ＭＰａの圧力で接触させる、請求項１乃至１５のいずれか１請求項の方法。
【請求項１７】
オレフィン生成物が、エチレン、プロピレン、又はそれらの組み合わせである、請求項１乃至１６のいずれか１請求項の方法。
【請求項１８】
テンプレート剤を部分的にか焼し、モレキュラーシーブの触媒部位を保護するのに十分な炭素物質をモレキュラーシーブの細孔内に残す、請求項１乃至１７のいずれか１請求項の方法。
【請求項１９】
炭素物質を２００℃乃至８００℃の温度で除去し、オキシジェネート供給原料とすぐ接触させることができる活性化モレキュラーシーブを得る、請求項１８に記載の方法。
【請求項２０】
低酸素濃度を有する環境内で加熱することによって、テンプレート剤を部分的にか焼する、請求項１８の方法。
【請求項２１】
モレキュラーシーブが活性化されたら、活性化モレキュラーシーブ内の触媒部位に接触する水分子に対する遮蔽物として無水環境を提供し、モレキュラーシーブを触媒用途にすぐ使用できるようにするために遮蔽条件を除去することをさらに含む、請求項１乃至２０のいずれか１請求項の方法。
【請求項２２】
無水条件下で気体ブランケット又は液体ブランケットで遮蔽物を覆うことにより無水条件が提供される、請求項２０の方法。
【請求項２３】
１.２容量％未満の水、好ましくは０.２容量％未満の水、より好ましくは０.０２容量％未満の水を有する、無水の気体ブランケットが、減圧条件下で、又は大気圧もしくはより高い圧力条件下で提供される、請求項２２に記載の方法。
【請求項２４】
前記気体が、空気、窒素、ヘリウム、ＣＯ、ＣＯ２、Ｈ2、アルゴン、Ｏ２、Ｃ１−Ｃ４アルカン、シクロアルカン、及びそれらの混合物から成る群から選ばれる、請求項２２又は請求項２３に記載の方法。
【請求項２５】
無水液体ブランケットが約２００ｐｐｍ未満の水、好ましくは約１００ｐｐｍ未満の水、より好ましくは５０ｐｐｍ未満の水を有する、請求項２２の方法。
【請求項２６】
前記液体が、アルカン、シクロアルカン、Ｃ6−Ｃ30芳香族化合物、アルコールから成る群から選ばれる、請求項２５に記載の方法。
【請求項２７】
シリコアルミノ燐酸塩モレキュラーシーブを含む触媒としてシリコアルミノ燐酸塩モレキュラーシーブを他の物質と混合する、請求項１乃至２６のいずれか１請求項の方法。
【請求項２８】
ａ）遮蔽物で覆うことによって触媒活性の損失に対して保護された触媒部位を有するシリコアルミノ燐酸塩モレキュラーシーブを提供する工程、
ｂ）その遮蔽物を除去する工程、及び
ｃ）遮蔽物が除去されたら、触媒部位を水分で暴露しつつ、遮蔽物なしに、少なくとも１５０℃の温度でそのシリコアルミノ燐酸塩モレキュラーシーブを維持する工程
を含む、活性化されたシリコアルミノ燐酸塩モレキュラーシーブの触媒活性を維持する方法。
【請求項２９】
工程ｃ）において、シリコアルミノ燐酸塩モレキュラーシーブが、反応器、再生器又は任意のタイプの貯蔵環境に装填される、請求項２８に記載の方法。
【請求項３０】
工程ｃ）において、１５０乃至８００℃の温度でシリコアルミノ燐酸塩モレキュラーシーブを維持する、請求項２８又は請求項２９に記載の方法。
【請求項３１】
工程ｃ）において、１７５乃至６００℃の温度でシリコアルミノ燐酸塩モレキュラーシーブを維持する、請求項３０に記載の方法。
【請求項３２】
工程ｃ）において、２００乃至５００℃の温度でシリコアルミノ燐酸塩モレキュラーシーブを維持する、請求項３１に記載の方法。
【請求項３３】
遮蔽物がテンプレート剤である、請求項２８乃至３２のいずれか１請求項に記載の方法。
【請求項３４】
工程ａ）において提供されるシリコアルミノ燐酸塩モレキュラーシーブが、湿り濾過ケーク形態で供給される、請求項３３に記載の方法。
【請求項３５】
シリコアルミノ燐酸塩モレキュラーシーブをか焼することにより、工程ｂ）において遮蔽物を除去する、請求項３３又は請求項３４に記載の方法。
【請求項３６】
テンプレート剤を酸素含有気体の存在下で２００乃至８００℃の温度で加熱することにより、工程ｂ）において遮蔽物を除去する、請求項３３乃至３５のいずれか１請求項に記載の方法。
【請求項３７】
遮蔽物が炭質材料である、請求項２８乃至３２のいずれか1請求項に記載の方法。
【請求項３８】
２００乃至８００℃の温度でか焼することにより、工程ｂ）において遮蔽物を除去する、請求項３７に記載の方法。
【請求項３９】
遮蔽物が無水環境である、請求項２８乃至３２のいずれか１請求項に記載の方法。
【請求項４０】
無水条件下で気体又は液体ブランケットでシリコアルミノ燐酸塩モレキュラーシーブを覆うことにより遮蔽物が提供される、請求項３９に記載の方法。
【請求項４１】
遮蔽物が、１.２容量％未満の水しか含有しない無水の気体ブランケットである、請求項３９に記載の方法。
【請求項４２】
遮蔽物が、２００ｐｐｍ未満の水しか含有しない無水の液体ブランケットである、請求項３９に記載の方法。
【請求項４３】
シリコアルミノ燐酸塩モレキュラーシーブが、ＳＡＰＯ−１７、ＳＡＰＯ−１８、ＳＡＰＯ−３４、ＳＡＰＯ−３５、ＳＡＰＯ−４４、ＳＡＰＯ−４７、ＳＡＰＯ−５６、それらの金属含有形態、並びにそれらの混合物から成る群から選択される、請求項２８乃至請求項４２のいずれか１請求項に記載の方法。
【請求項４４】
貯蔵環境において水分に暴露する場合に少なくとも１５０℃の温度において維持される活性化されたシリコアルミノ燐酸塩モレキュラーシーブ。
【請求項４５】
１５０乃至８００℃の温度で維持される、請求項４４に記載の活性化されたシリコアルミノ燐酸塩モレキュラーシーブ。
【請求項４６】
１７５乃至６００℃の温度で維持される、請求項４５に記載の活性化されたシリコアルミノ燐酸塩モレキュラーシーブ。
【請求項４７】
２００乃至５００℃の温度で維持される、請求項４６に記載の活性化されたシリコアルミノ燐酸塩モレキュラーシーブ。
【請求項４８】
シリコアルミノ燐酸塩モレキュラーシーブが、ＳＡＰＯ−１７、ＳＡＰＯ−１８、ＳＡＰＯ−３４、ＳＡＰＯ−３５、ＳＡＰＯ−４４、ＳＡＰＯ−４７、ＳＡＰＯ−５６、それらの金属含有形態、並びにそれらの混合物から成る群から選択される、請求項４４乃至請求項４７のいずれか１請求項に記載の活性化されたシリコアルミノ燐酸塩モレキュラーシーブ。